(57)【要約】【課題】高い分離性能を有するとともに、実用上十分な透過度を備えたゼオライト膜複合体を用いたオレフィンの分離方法およびオレフィン分離用ゼオライト膜複合体を提供する。【解決手段】本発明は、多孔質支持体上にＸ型ゼオライトを成膜したゼオライト膜複合体によりオレフィン／パラフィン混合流体からオレフィンを選択的に分離する方法であって、前記Ｘ型ゼオライトは、前記Ｘ型ゼオライト中のイオン交換可能なカチオンをＡｇイオンでイオン交換したＡｇＸ型ゼオライトで構成されることを特徴とする。【選択図】なし【特許請求の範囲】
【請求項１】
多孔質支持体上にＸ型ゼオライトを成膜したゼオライト膜複合体によりオレフィン／パラフィン混合流体からオレフィンを選択的に分離する方法であって、
前記Ｘ型ゼオライトは、前記Ｘ型ゼオライト中のイオン交換可能なカチオンをＡｇイオンでイオン交換したＡｇＸ型ゼオライトで構成されることを特徴とするオレフィンの分離方法。
【請求項２】
前記Ｘ型ゼオライトは、ＮａＸ型ゼオライト中のＮａイオンをＡｇイオンでイオン交換したＡｇＸ型ゼオライトで構成されることを特徴とする請求項１に記載のオレフィンの分離方法。
【請求項３】
前記ＡｇＸ型ゼオライト中のＡｇイオンの割合が２６質量％以上であることを特徴とする、請求項１または２に記載のオレフィンの分離方法。
【請求項４】
前記ＡｇＸ型ゼオライト中のＡｇイオンの割合が２６〜４６質量％であることを特徴とする、請求項１〜３のいずれか一つに記載のオレフィンの分離方法。
【請求項５】
前記ゼオライト膜複合体により選択的に分離するオレフィンはプロピレンであることを特徴とする請求項１〜３のいずれか一つに記載のオレフィンの分離方法。
【請求項６】
前記ゼオライト膜複合体の８０℃におけるオレフィンが透過度は２×１０-８ｍｏｌ・ｍ−２・ｓ−１・Ｐａ−１以上、かつオレフィン／パラフィンの分離係数が１５以上であることを特徴とする請求項１〜５のいずれか一つに記載のオレフィンの分離方法。
【請求項７】
前記オレフィン／パラフィン混合流体のオレフィン／パラフィン分圧が、５０／５０〜９５／５であることを特徴とする請求項１〜６のいずれか一つに記載のオレフィンの分離方法。
【請求項８】
前記ゼオライト膜複合体によるオレフィン／パラフィン混合流体からのオレフィンの分離温度は、４０℃以上であることを特徴とする請求項１〜７のいずれか一つに記載のオレフィンの分離方法。
【請求項９】
多孔質支持体上にＸ型ゼオライトを成膜した、オレフィン／パラフィン混合流体からオレフィンを選択的に分離するゼオライト膜複合体において、
前記Ｘ型ゼオライトは、Ｘ型ゼオライト中のイオン交換可能なカチオンをＡｇイオンでイオン交換したＡｇＸ型ゼオライトで構成されることを特徴とするゼオライト膜複合体。
【請求項１０】
８０℃におけるオレフィンの透過度が２×１０-８ｍｏｌ・ｍ−２・ｓ−１・Ｐａ−１以上、かつオレフィン／パラフィンの分離係数が１５以上であることを特徴とする請求項９に記載のゼオライト膜複合体。
【発明の詳細な説明】
【技術分野】
【０００１】
本発明は、オレフィンの分離方法およびゼオライト膜複合体に関する。
【背景技術】
【０００２】
従来、有機物を含有する気体または液体の混合物からの含有成分の分離、濃縮は、対象となる物質の性質に応じて、蒸留法、共沸蒸留法、溶媒抽出／蒸留法、吸着剤などにより行われている。
しかしながら、これらの方法は、多くのエネルギーを必要とする、あるいは分離、濃縮対象の適用範囲が限定的であるといった欠点がある。
【０００３】
これらの方法に代わる分離方法として、高分子膜やゼオライト膜などの膜を用いた膜分離、濃縮方法が提案されている。しかし、高分子膜は加工性に優れる特徴をもつ一方で、熱や化学物質、圧力により劣化して性能が低下することが問題であった。
【０００４】
近年、これらの問題を解決すべく耐薬品性、耐酸化性、耐熱安定性、耐圧性が良好な種々の無機膜が提案されてきている。無機膜を用いた分離、濃縮は、蒸留や吸着剤による分離に比べ、エネルギーの使用量を削減できるほか、高分子膜よりも広い温度範囲で分離、濃縮を実施でき、更に劣化の問題により高分子膜では分離できない有機物を含む混合物の分離にも適用できるという利点を有している。その中でもゼオライト膜は、サブナノメートルの規則的な細孔を有しているため、分子ふるいとしての働きをもつので選択的に特定の分子を透過でき、高分離性能を示すことが期待されている。
【０００５】
ゼオライトと総称される結晶性アルミノケイ酸塩は、一つの結晶内に分子サイズの微空間（ナノスペース）を有しており、「分子ふるい」の名で呼ばれている。また、その結晶構造により、ＬＴＡ（Ａ型）、ＭＦＩ（ＺＳＭ−５型）、ＭＯＲ、ＦＥＲ、ＦＡＵ（Ｘ型、Ｙ型）といった数多くの種類が存在する。このような特異な高次構造を備えたゼオライトは、形状選択機能（分子ふるい機能）、吸着／分離精製機能、イオン交換機能、固体酸機能、触媒機能などを発揮するので、広い産業分野で利用されている。
【０００６】
ゼオライト膜を分離、濃縮に使用する場合、通常、支持体上に膜状にゼオライトを形成させたゼオライト膜複合体が用いられている。
ゼオライト膜を用いた分離法として、例えば、有機物と水との混合物をＡ型ゼオライト膜複合体でパーベーパレーション法により水を選択的に透過させてアルコールを濃縮する方法（例えば、特許文献１参照)や、モルデナイト型ゼオライト膜複合体を用いてアルコールと水の混合系から水を選択的に透過させてアルコールを濃縮する方法（例えば、特許文献２参照）、ＮａＸ型ゼオライト膜を用いたアルコールとＭＴＢＥを分離する方法（例えば、特許文献３参照）などが提案されている。
【０００７】
また、ＭＦＩ型ゼオライトによりパラキシレンを選択的に分離し、オルトキシレンとメタキシレンを阻止する、キシレン異性体の分離（例えば、特許文献４および非特許文献１参照）が開示されている。
【０００８】
さらに、ＭＦＩ型ゼオライト膜を使用した直鎖炭化水素と側鎖炭化水素の分離（例えば、特許文献５参照）や、直鎖炭化水素と芳香族炭化水素の分離（例えば、特許文献６参照）が開示されている。
【０００９】
さらにまた、ゼオライト結晶固有の細孔よりも大きな細孔があるゼオライト膜において、炭素数が４の炭化水素異性体である直鎖のブタン（ノルマルブタン）と側鎖のブタン（イソブタン）の分離が可能であることが開示されている（例えば、非特許文献２および３参照）。
【００１０】
また、オレフィンとパラフィン混合流体から、ＮａＸ型（フォージャサイト）ゼオライト膜複合体を用いたオレフィンの分離について記載されている（例えば、非特許文献４参照）。
【先行技術文献】
【特許文献】
【００１１】
【特許文献１】特開平７−１８５２７５号公報
【特許文献２】特開２００３−１４４８７１号公報
【特許文献３】特許第３７５４５２０号公報
【特許文献４】特表２００２−５３７９９０号公報
【特許文献５】特開２００２−３４８５７９号公報
【特許文献６】特開２００８−１８８５６４号公報
【非特許文献】
【００１２】
【非特許文献１】Ｈ．  Ｓａｋａｉ，  Ｔ．  Ｔｏｍｉｔａ，  Ｔ．  Ｔａｋａｈａｓｈｉ，  Ｓｅｐａｒａｔｉｏｎ  Ｐｕｒｉｆｉｃａｔｉｏｎ  Ｔｅｃｈｎｏｌｏｇｙ，  ２５  （２００１）  ２９７−３０６
【非特許文献２】野村  幹弘、“シリカライト膜の透過機構と粒界制御に関する研究”  東京大学工学部化学システム工学科博士論文、（１９９８年）
【非特許文献３】Ｊ．  Ｃｏｒｏｎａｓ，  Ｒ．  Ｄ．  Ｎｏｂｌｅ，  Ｊ．  Ｌ．  Ｆａｌｃｏｎｅｒ，  “Ｓｅｐａｒａｔｉｏｎ  ｏｆ  Ｃ４  ａｎｄ  Ｃ６  Ｉｓｏｍｅｒｓ  ｉｎ  ＺＳＭ−５  Ｔｕｂｕｌａｒ  Ｍｅｍｂｒａｎｅｓ”，  Ｉｎｄ．  Ｅｎｇ．  Ｃｈｅｍ．  Ｒｅｓ．，  ３７  （１９９８）  １６６−１７６
【非特許文献４】Ｉｏａｎｎｉｓ  Ｇ．Ｇｉａｎｎａｋｏｐｏｕｌｏｓ，  Ｖｌａｄｉｍｉｒｏｓ  Ｎｉｋｏｌａｋｉｓ，“Ｓｅｐａｒａｔｉｏｎ  ｏｆ  Ｐｒｏｐｙｌｅｎｅ／Ｐｒｏｐａｎｅ  Ｍｉｘｔｕｒｅｓ  Ｕｓｉｎｇ  Ｆａｕｊａｓｉｔｅ−Ｔｙｐｅ  Ｚｅｏｌｉｔｅ  Ｍｅｍｂｒａｎｅｓ”，Ｉｎｄ．Ｅｎｇ．Ｃｈｅｍ．Ｒｅｓ．（２００５）Ｖｏｌ．４４，２２６−２３０
【発明の概要】
【発明が解決しようとする課題】
【００１３】
オレフィンとパラフィン混合流体からのオレフィンの分離については、非特許文献４に記載があるものの、分離係数が十分満足できるものではないために、例えば、オレフィン／パラフィン混合流体から非特許文献４に開示されるＮａＸ型ゼオライト膜でプロピレンを分離した場合、分離したプロピレンはポリマー用原料として要求される程度の純度のものを得ることが困難であった。
【００１４】
本発明は、上記に鑑みてなされたものであって、高い分離性能を有するとともに、実用上十分な透過度を備えたゼオライト膜複合体を用いた、オレフィン／パラフィン混合流体からのオレフィンの分離方法およびゼオライト膜複合体を提供することにある。
【課題を解決するための手段】
【００１５】
本発明者らは、鋭意検討した結果、ＮａＸ型ゼオライト中のＮａ等のイオン交換可能なカチオンを、Ａｇイオンでイオン交換したＡｇＸ型ゼオライトから構成されるゼオライト膜が、パラフィン／オレフィンの混合流体からオレフィンを選択的に分離できることを見出した。本発明はこれらの知見に基づいて成し遂げられたものである。
【００１６】
すなわち本発明は、多孔質支持体上にＸ型ゼオライトを成膜したゼオライト膜複合体によりオレフィン／パラフィン混合流体からオレフィンを選択的に分離する方法であって、前記Ｘ型ゼオライトは、前記Ｘ型ゼオライト中のイオン交換可能なカチオンをＡｇイオンでイオン交換したＡｇＸ型ゼオライトで構成されることを特徴とする。前記Ｘ型ゼオライトは、ＮａＸ型ゼオライト中のＮａイオンをＡｇイオンでイオン交換したＡｇＸ型ゼオライトで構成されることが好ましい。
【００１７】
また、本発明は、多孔質支持体上にＸ型ゼオライトを成膜した、オレフィン／パラフィン混合流体からオレフィンを選択的に分離するゼオライト膜複合体において、前記Ｘ型ゼオライトは、Ｘ型ゼオライト中のイオン交換可能なカチオンをＡｇイオンでイオン交換したＡｇＸ型ゼオライトで構成されることを特徴とする。
【００１８】
本発明において、ＡｇＸ型ゼオライト中のＡｇ量は２６質量％以上であることが好ましく、さらに好ましくは２６〜４６質量％である。このようなＡｇＸ型ゼオライト膜が製膜されたゼオライト膜複合体は、オレフィン／パラフィン混合流体からのオレフィンの分離に一層優れる。
【００１９】
また、本発明において、前記ゼオライト膜複合体により選択的に分離するオレフィンはプロピレンであることが好ましく、プロピレンを含むオレフィン／パラフィン混合流体からプロピレンを分離する場合、一層の選択分離性が発揮される。
【００２０】
さらに、本発明において、前記ゼオライト膜複合体の８０℃におけるオレフィンの透過度が２×１０-８ｍｏｌ・ｍ−２・ｓ−１・Ｐａ−１以上で、かつオレフィン／パラフィンの分離係数が１５以上であることが好ましい。透過度、および分離係数を上記以上とした場合、工業規模のスケールで高純度のオレフィンを得ることができる。
【００２１】
さらにまた、本発明において、オレフィン／パラフィン混合流体のオレフィン／パラフィン分圧は、５０／５０〜９５／５が好ましい。オレフィンの分圧が高すぎず、低すぎない適度な範囲のものが膜のコストも含め省エネルギーに寄与できる。
【００２２】
また、本発明において、前記ゼオライト膜複合体によるオレフィン／パラフィン混合流体からのオレフィンの分離温度は、４０℃以上であることが好ましい。分離温度を４０℃以上とすることで、オレフィンの透過性能が一層優れるようになるためである。
【発明の効果】
【００２３】
本発明によれば、オレフィンの分離に優れたゼオライト膜複合体及びそれを用いたオレフィン／パラフィン混合流体からの選択的なオレフィンの分離方法が提供される。
【図面の簡単な説明】
【００２４】
【図１】図１は、本発明にかかるゼオライト膜複合体を用いてベーパーパーミエーションによりオレフィンを分離する装置の一例の概略図である。
【発明を実施するための形態】
【００２５】
本発明に係るゼオライト膜複合体及びオレフィン／パラフィン混合流体からのオレフィンの分離方法の好適な実施形態について、更に詳細に説明するが、以下に記載する構成要件の説明は、本発明の実施態様の一例であり、本発明はこれらの内容に限定されるものではなく、その要旨の範囲内で種々変形して実施することができる。
【００２６】
（ゼオライト膜）
本発明において、ゼオライト膜を構成する成分としては、Ｘ型ゼオライト以外にシリカ、アルミナなどの無機バインダー、ポリマーなどの有機物、あるいはＸ型ゼオライト表面を修飾するシリル化剤などを必要に応じ含んでいてもよい。ゼオライト膜は、一部アモルファス成分などが含有されていてもよいが、好ましくは実質的にＸ型ゼオライトのみで構成されるゼオライト膜である。
【００２７】
ゼオライト膜の厚さは特に限定されないが、通常０．１μｍ以上、好ましくは０．６μｍ以上、より好ましくは１．０μｍ以上である。また、通常１００μｍ以下、好ましくは６０μｍ以下、より好ましくは２０μｍ以下の範囲である。ゼオライト膜の膜厚が大きすぎると透過量が低下する傾向があり、小さすぎると選択性が低下したり、膜強度が低下する傾向がある。
【００２８】
ゼオライト膜を構成するＸ型ゼオライトの粒子径は特に限定されないが、小さすぎると粒界が大きくなるなどして透過選択性などを低下させる傾向がある。それ故、通常３０ｎｍ以上、好ましくは５０ｎｍ以上、より好ましくは１００ｎｍ以上であり、上限は膜の厚さ以下、例えば、１００μｍ以下である。さらに、Ｘ型ゼオライトの粒子径がゼオライト膜の厚さと同じである場合がより好ましい。Ｘ型ゼオライトの粒子径が膜の厚さと同じであるとき、Ｘ型ゼオライトの粒界が最も小さくなる。後に述べる水熱合成で得られたゼオライト膜は、Ｘ型ゼオライトの粒子径とゼオライト膜の厚さが同じになる場合があるので好ましい。
【００２９】
（ゼオライト）
本発明において、ゼオライト膜を構成するゼオライトはＸ型ゼオライトである。Ｘ型ゼオライトは、アルミノ珪酸塩は、ＳｉとＡｌの酸化物を主成分とするものであり、本発明の効果を損なわない限り、それ以外の元素が含まれていてもよい。本発明において、Ｘ型ゼオライトのＳｉ／Ａｌのモル比は１〜１．５の範囲である。
【００３０】
ＡｇＸ型ゼオライトは、ナトリウム型、アンモニウム型、プロトン型など様々な形態のＸ型ゼオライトのカチオンをＡｇイオンにイオン交換して調整することができる。これらのうちナトリウム型Ｘ型ゼオライトが好ましく使用される。一方、銀は通常カチオンとして水に溶解した形態で準備される。その具体例としては、硝酸銀や過塩素酸銀などの水溶液、銀のアンミン錯イオン水溶液、などを挙げることができるが、硝酸銀水溶液が最も好ましく使用される。銀イオンを含む水溶液の濃度は銀の濃度として、通常０．０００１〜１モル％、好ましくは０．００１〜０．５モル％の範囲である。
【００３１】
イオン交換の方法には特に制限はないが、通常は上記のカチオン性の銀を含む溶液に、前述のゼオライト膜を浸漬させ、通常０〜９０℃、好ましくは２０〜７０℃の温度範囲において１時間ないし数時間程度、好ましくは撹拌しながらイオン交換処理する。このイオン交換処理は繰り返し行うことができる。次に必要であれば、２００〜６００℃、好ましくは２５０〜４００℃で数時間程度焼成処理しても良い。このような方法により、目的の銀イオン交換Ｘ型ゼオライトを得ることができる。
【００３２】
Ｘ型ゼオライト中のＡｇ量は、２６質量％以上であることが好ましく、２６〜４６質量％であることがより好ましい。２６質量％より小さい場合にはオレフィンの分離性能が十分でない場合があり、４６質量％より多い場合には銀の添加量に見合った性能が発揮されない場合がある。
【００３３】
（多孔質支持体）
多孔質支持体は、その表面などにＸ型ゼオライトを膜状に結晶化できるような化学的安定性がある多孔質の無機物質であれば如何なるものであってもよい。具体的には、例えば、シリカ、α−アルミナ、γ−アルミナ、ムライト、ジルコニア、チタニア、イットリア、窒化珪素、炭化珪素などのセラミックス焼結体、鉄、ブロンズ、ステンレスなどの焼結金属や、ガラス、カーボン成型体などが挙げられる。このうち、耐熱性、機械的強度、耐薬品性、支持体作成の容易さや、入手容易性の点から、α−アルミナ、ステンレスが好ましい。
【００３４】
多孔質支持体の形状は、オレフィン／パラフィン混合流体を有効に分離できるものであれば特に制限されず、具体的には、例えば、平板状、管状のもの、または円筒状、円柱状や角柱状の孔が多数存在するハニカム状のものやモノリスなどが挙げられる。本発明においては、無機多孔質支持体の表面などにＸ型ゼオライトから構成されるゼオライト膜を形成、好ましくはＸ型ゼオライトを膜状に結晶化させる。
【００３５】
多孔質支持体が有する平均細孔径は特に制限されないが、細孔径が制御されているものが好ましく、通常０．０２μｍ以上、好ましくは０．０５μｍ以上、より好ましくは０．１μｍ以上であり、通常２０μｍ以下、好ましくは１０μｍ以下、より好ましくは５μｍ以下である。平均細孔径が小さすぎると透過量が小さくなる傾向があり、大きすぎると支持体自体の強度が不十分になったり、緻密なゼオライト膜が形成されにくくなる傾向がある。
【００３６】
また、多孔質支持体の気孔率は特に制限されず、また特に制御する必要は無いが、気孔率は、通常２０％以上６０％以下であることが好ましい。気孔率は、気体や液体を分離する際の透過流量を左右し、前記下限未満では透過物の拡散を阻害する傾向があり、前記上限超過では支持体の強度が低下する傾向がある。
【００３７】
（ゼオライト膜複合体）
本発明にかかるゼオライト膜複合体は、多孔質支持体の表面などにＸ型ゼオライトが膜状に固着しているものであり、例えば、多孔質支持体の表面などにＸ型ゼオライトを水熱合成により膜状に結晶化させたものが用いられる。
【００３８】
多孔質支持体上にＸ型ゼオライトを成膜する場合、多孔質支持体上にゼオライト種晶を付着させた後、ゼオライト膜を水熱合成により形成することが好ましい。一般的に、多孔質支持体にゼオライト種晶を付着させるためには、ゼオライト種晶の粉末を溶剤に分散させた分散液を多孔質支持体上に塗布することが好ましいが、その他、多孔質支持体製造時に原料の一部としてゼオライト種晶粉末を混入させることで、多孔質支持体にゼオライト種晶を付着させることもできる。塗布の方法としては、ゼオライト種晶を含む分散液を多孔質支持体に単純に滴下するだけでも良く、ゼオライト種晶を含む分散液に多孔質支持体を浸漬することでも得られる。また、スピンコート、スプレーコート、ロールコート、スラリーの塗布、濾過など汎用されている方法を用いることもできる。多孔質支持体上の種晶の付着量を制御し、再現性の観点から、ゼオライト種晶を含む分散液を調製し、該分散液に多孔質支持体を浸漬する方法が好ましい。
【００３９】
ゼオライト種晶は、市販のものを用いてもよく、原料から製造してもよい。原料から製造する場合には、例えばシリカ原料としてケイ酸ナトリウム、シリカゲル、シリカゾル又はシリカ粉末、アルミナ原料としてアルミン酸ナトリウム又は水酸化アルミニウムなどから既知の方法で製造することができる。
市販のものを用いる場合には、所望の大きさに粉砕機で粉砕した後、水に分散させ、分散液を調製する。調製した分散液は、適宜上記の方法で多孔質支持体に付着させる。該分散液は、スラリー、ゾル、溶液など、いずれの状態としても良く、採用する塗布方法に応じて適宜調製することができ、多孔質支持体を浸漬する方法を採用する場合には、付着の容易性からスラリー状であることが好ましい。
【００４０】
上記方法により得られる、ゼオライト種晶を付着させた多孔質支持体を用いて、水熱合成することで、多孔質支持体上にゼオライト膜を形成する。水熱合成は、公知の方法を適宜用いることができ、例えば、Ｘ型ゼオライト膜複合体は、Ｈ２Ｏ、Ｎａ２Ｏ、ＳｉＯ２及びＡｌ２Ｏ３の各成分モル組成比を、それぞれＨ２Ｏ／Ｎａ２Ｏ＝３０〜６０、Ｎａ２Ｏ／ＳｉＯ２＝１〜２、ＳｉＯ２／Ａｌ２Ｏ３＝４〜１２となるように調整した反応液中に、種晶を表面に施した多孔質アルミナ支持体を浸漬し、５０〜２００℃に加温して３時間〜１０時間反応させることで製造することができる。このような方法は、例えば特許第３７５４５２０号公報に開示がある。
【００４１】
本発明にかかるゼオライト膜複合体の形状は特に限定されず、管状、中空糸状、モノリス型、ハニカム型などあらゆる形状を採用できる。また大きさも特に限定されず、例えば、管状の場合は、通常長さ２ｃｍ以上２００ｃｍ以下、内径０．０５ｃｍ以上２ｃｍ以下、厚さ０．５ｍｍ以上４ｍｍ以下が実用的で好ましい。
【００４２】
本発明のゼオライト膜複合体は、パーベーパレーション法、及びベーパーパーミエーション法による液体混合物の分離に極めて有効に使用することができる。本発明のゼオライト膜複合体が分離の対象とするオレフィン／パラフィン混合流体の具体例としては、エチレン／メタン、エチレン／エタン、エチレン／プロパン、エチレン／ブタン、プロピレン／メタン、プロピレン／エタン、プロピレン／プロパン、プロピレン／ブタン、ブチレン／メタン、ブチレン／エタン、ブチレン／プロパン、ブチレン／ブタンなどが挙げられる。混合流体としては２成分に限定されず、３成分以上であっても構わない。
【実施例】
【００４３】
以下、本発明を実施例により具体的に説明するが、本発明はこれら実施例に限定されるものではない。
（粒度分布の測定）
種結晶の粒度分布の測定を、以下の条件で行った。  
・装置名：レーザー回折式粒度分布計測装置ＬＡ−５００  
・測定方式：フランホーファ回折理論とミー散乱理論の併用  
・測定範囲：０．１〜２００μｍ  
・光源：Ｈｅ−Ｎｅレーザー（６３２．８ｎｍ）  
・検出器：リング状シリコンフォトダイオード  
・分散溶媒：水
種結晶の粒度分布を測定するための分散液は、計測装置の超音波分散バスに水を入れて撹拌機で撹拌しながら、分散液をフローセルに循環させ、分散液を透過した光の強度が装置に表示される適正な光強度の範囲に入るように、超音波分散バス中の水に種結晶を加えることで調製した。このときの分散溶媒である水の量は通常２５０ｍｌ、分散させる種結晶は通常０．０１ｇである。種結晶を入れた後、超音波を１０分間かけて分散液中の種結晶の凝集を取き、フロー方式で測定した。得られた累積分布図（体積基準、粒子径の小さいものから積算）で、５０％の高さを与える直径（メジアン径）をＤ５０（平均粒径）とした。
【００４４】
（水銀圧入法による細孔分布測定）
多孔質支持体の細孔分布は、減圧下（５０μｍＨｇ以下）で１０分間減圧処理を施した後、０．５３ｐｓｉａ（細孔径４０４μｍ相当）から６００００ｐｓｉａ（細孔径０．００３６μｍ相当）までの水銀圧入法圧入曲線を測定することにより求めた。この水銀圧入法圧入曲線から、Ｄ５０（大きい細孔から積算していった細孔容積の合計が全細孔容積の５０％となったときの細孔径）を求め、平均孔径とした。  
【００４５】
（実施例１）
・種晶付多孔質支持体の調製
種晶として市販のＵＳＹゼオライト粉末（Ｓｉ／Ａｌ＝３．５、東ソー社製）を準備し
、ボールミルで湿式粉砕を行った。粉砕後のＵＳＹゼオライト粉末の平均粒径を測定したところ２００ｎｍであった。粉砕後のＵＳＹゼオライト粉末を水に加え攪拌後、４，０００ｒｐｍで１０分間、遠心分離を行った。上澄みを回収し、スラリー中の種晶の濃度が１．０ｇ／Ｌとなるように種晶スラリー１を調製した。次に、多孔質支持体として、直径１ｃｍ、長さ３ｃｍの円筒型のα−アルミナ支持体を準備した。支持体の平均孔径は１５０ｎｍであり、気孔率は３７％であった。α−アルミナ支持体を種晶スラリーに３分間浸漬し、種晶付多孔質支持体１を得た。種晶付多孔質支持体１の種晶担持量を測定したところ２．２ｍｇであり、多孔質支持体の表面及び断面をＳＥＭにて観察したところ、種晶は支持体上に主に担持されていた。
【００４６】
・ゼオライト膜の形成
ケイ酸ナトリウム、水酸化ナトリウム水溶液、及びアルミン酸ナトリウム＋水酸化ナトリウム水溶液をそれぞれ混合し、４時間、１００℃でエージングすることで、合成アルミノシリケートゲルを得た。ゲルの組成はモル比でＮａ２Ｏ：Ａｌ２Ｏ３：ＳｉＯ２：Ｈ２Ｏ＝８０：１：９：５０００であった。得られた合成アルミノシリケートゲルに種晶付多孔質支持体１を浸漬し、１００℃で２４時間、水熱合成を行い、Ｎａゼオライト膜複合体１を得た。Ｎａゼオライト膜複合体１は、ＮａＸ型ゼオライトであった。その後、Ｎａゼオライト膜複合体１を０．０１Ｍの硝酸銀水溶液に減圧下で１時間浸漬し、蒸留水で繰り返し洗浄した後、常温、減圧下で乾燥し、Ａｇゼオライト膜複合体１を得た。得られたＡｇゼオライト膜複合体１は、ＡｇＸ型ゼオライトであり、ＡｇＸ型ゼオライト中のＡｇの割合は４６質量％であった。ゼオライト中のＡｇ量はイオン交換前後の重量変化から算出した。また、ゼオライトの構造はＸＲＤ測定におけるピークパターンから決定した。
【００４７】
（実施例２）
実施例１と同様にして製造したＮａゼオライト膜複合体１を、０．００３Ｍの硝酸銀水溶液に減圧下で１時間浸漬して、Ａｇゼオライト膜複合体２を得た。得られたＡｇゼオライト膜複合体２は、ＡｇＸ型ゼオライトであり、ＡｇＸ型ゼオライト中のＡｇの割合は１２質量％であった。
【００４８】
（実施例３）
実施例１と同様にして製造したＮａゼオライト膜複合体１を、０．００６Ｍの硝酸銀水溶液に減圧下で１時間浸漬して、Ａｇゼオライト膜複合体３を得た。得られたＡｇゼオライト膜複合体３は、ＡｇＸ型ゼオライトであり、ＡｇＸ型ゼオライト中のＡｇの割合は２６質量％であった。
【００４９】
（合成例１）
ゼオライト膜形成用の合成アルミノシリケートゲルの組成を、Ｎａ２Ｏ：Ａｌ２Ｏ３：ＳｉＯ２：Ｈ２Ｏ＝２２：１：２５：９９０とした以外は、実施例１と同様の方法によりＮａゼオライト膜複合体２を得て、Ｎａゼオライト膜複合体２をイオン交換することによりＡｇゼオライト膜複合体４を得た。得られたＡｇゼオライト膜複合体４は、ＡｇＹ型ゼオライトであり、ＡｇＹ型ゼオライト中のＡｇの割合は３２質量％であった。
【００５０】
（合成例２）
種晶として市販のＺＳＭ−５ゼオライト粉末（東ソー社製）を用いた以外は、実施例１と同様の方法によりＮａゼオライト膜複合体３を得て、Ｎａゼオライト膜複合体３をイオン交換することによりＡｇゼオライト膜複合体５を得た。得られたＡｇゼオライト膜複合体５は、ＡｇＺＳＭ−５型ゼオライトであった。
【００５１】
（実施例４〜２１、および比較例１〜８）
実施例１〜３、合成例１および２で得たＡｇゼオライト膜複合体１〜５およびＮａゼオライト膜複合体１を用い、図１に概略を示す装置を用いてベーパーパーミエーション試験を行った。図１において、マスフローコントローラー（図示しない）によりオレフィンガスとパラフィンガスの供給量が調整された混合流体を、ヒーターにより加熱され、大気圧に保持した分離セル内に供給した。分離セルは、円筒型のゼオライト膜複合体の外側表面に分離する混合流体を供給し、内側表面から透過ガスを得る構造をとる。供給する混合ガスの総供給量は２００ｍｌ／ｍｉｎに固定し、オレフィンガスとパラフィンガスの比率は実施例または比較例に応じて変化させた。また、透過側にはキャリアガスとしてヘリウムガスを２００ｍＬ／ｍｉｎの速度で流した。ゼオライト膜を透過したガスを含む回収ガスを分取し、ガスクロマトグラフにて分析を行ない、ゼオライト膜を透過した透過ガスの透過率（ｍｏｌ・ｍ−２・ｓ−１・Ｐａ−１）および分離係数を算出し、評価した。その結果を表１〜表４に示す。なお、分離係数とは、下記式で示されるように、供給ガス中のオレフィン濃度（モル％、ＳＯ）とパラフィン濃度（モル％、ＳＰ）との比に対する透過ガス中のオレフィン（モル％、ＰＯ）とパラフィン（モル％、ＰＰ）との比の値をいう。
分離係数＝（ＰＯ／ＰＰ）／（ＳＯ／ＳＰ）
【００５２】
【表１】
2015174081.tif 000002
【００５３】
【表２】
2015174081.tif 000003
【００５４】
【表３】
2015174081.tif 000004
【００５５】
【表４】
2015174081.tif 000005
【産業上の利用可能性】
【００５６】
本発明にオレフィンの分離方法およびゼオライト膜複合体は、オレフィン／パラフィン混合流体からのオレフィンの選択的な分離に有用である。
【図１】
2015174081.tif 000006